(57)【要約】      （修正有）【課題】従来の分散剤と比較して、カーボンブラック等の炭素材料に代表される被分散物を高濃度にしても、分散組成物の高粘度化や分散粒径の増大を抑制でき、分散安定性に優れた分散組成物を得るための分散剤を提供すること、また、電極形成用組成物から形成される塗膜について塗膜密着性を改善させることにより、これを用いて作製される電池の電池性能を向上させること。【解決手段】下記一般式（１）で表わされるトリアジン誘導体よりなる分散剤。2015187960.tif 000014[一般式（１）中−Ｘ1は−ＮＨ−または−Ｏ−を表し、Ｙは−Ｘ2−Ｚまたは−（ＣmＨ2mＯ）nＨで表される基を表す。Ｑ1およびＱ2はそれぞれ独立に、−Ｏ−Ｒ1、−Ｓ−Ｒ2、−ＮＨ−Ｒ3、ハロゲン基、置換基を有してもよいアルキル基、置換基を有してもよいアリール基、−Ｘ3−Ｒ4または−Ｘ1−Ｙを表す。]【選択図】なし【特許請求の範囲】
【請求項１】
下記一般式（１）で表わされる電池用分散剤。
【化１】
2015187960.tif 000013
[一般式（１）中、Ｘ1は−ＮＨ−または−Ｏ−を表し、Ｙは−Ｘ2−Ｚまたは−（ＣmＨ2mＯ）nＨで表される基を表す。Ｘ2は置換基を有してもよいアルキレン基または置換基を有してもよいシクロアルキレン基を表し、Ｚは−ＯＨまたは−ＳＨを表す。ｍは１〜４の整数、ｎは１〜１０の整数を表す。
Ｑ1およびＱ2はそれぞれ独立に、−Ｏ−Ｒ1、−Ｓ−Ｒ2、−ＮＨ−Ｒ3、ハロゲン基、置換基を有してもよいアルキル基、置換基を有してもよいアリール基、−Ｘ3−Ｒ4または−Ｘ1−Ｙを表す。
Ｒ1、Ｒ2およびＲ3はそれぞれ独立に、置換基を有してもよいアルキル基または置換基を有してもよいシクロアルキル基を表す。Ｘ3は−ＮＨ−、−Ｏ−、−Ｓ−、−ＮＨＣＯ−、−ＮＨＳＯ2−、−ＮＨＣＨ2ＣＯＮＨＣＨ2−または−Ｘ4−Ｖ−Ｘ5−を表す。Ｘ4は−ＮＨ−または−Ｏ−を表し、Ｘ5は−ＣＯＮＨ−、−ＮＨＣＯ−または−ＮＨＳＯ2−を表す。また、Ｖは炭素数１〜２０で構成された、置換基を有してもよいアルキレン基または置換基を有してもよいアリーレン基を表す。Ｒ4は有機色素残基、置換基を有していてもよい複素環基、置換基を有していてもよいアリール基を表す。]
【請求項２】
請求項１記載の電池用分散剤、溶剤、および導電助剤を含有する電池用組成物。
【請求項３】
さらにバインダー樹脂および／または活物質を含むことを特徴とする請求項２記載の電池用組成物。
【請求項４】
請求項１記載の電池用分散剤と、導電助剤とを溶剤に分散して、さらに分散体を得た後に、バインダー樹脂および／または活物質を混合する電池用組成物の製造方法。
【請求項５】
集電体上に正極合材層を有する正極と、集電体上に負極合材層を有する負極と、リチウムを含む電解質とを具備するリチウム二次電池であって、前記合材層のいずれかが、請求項２または３記載の電池用組成物を集電体上に塗布することにより形成されたものであることを特徴とするリチウム二次電池。
【発明の詳細な説明】
【技術分野】
【０００１】
本発明は、電池を構成する電極を作製するために使用する電池用分散剤、組成物およびその製造方法に関する。特に、本発明の電極用組成物は、リチウム二次電池の作製に好適に用いられる。また、本発明は、大電流での放電特性あるいは充電特性、サイクル特性、および電極合材の導電性に優れ、電極集電体と電極合材との接触抵抗が小さい電極を具備するリチウム二次電池に関する。
【背景技術】
【０００２】
近年、デジタルカメラや携帯電話のような小型携帯型電子機器が広く用いられるようになってきた。これらの電子機器には、容積を最小限にし、かつ重量を軽くすることが常に求められてきており、搭載される電池においても、小型、軽量かつ大容量の電池の実現が求められている。また、自動車搭載用などの大型二次電池においても、従来の鉛蓄電池に代えて、大型の非水電解質二次電池の実現が望まれている。
【０００３】
そのような要求に応えるため、リチウム二次電池の開発が活発に行われている。リチウム二次電池の電極としては、リチウムイオンを含む正極活物質と導電助剤と有機バインダーなどからなる電極合材を金属箔の集電体の表面に固着させた正極、及び、リチウムイオンの脱挿入可能な負極活物質と導電助剤と有機バインダーなどからなる電極合材を金属箔の集電体の表面に固着させた負極が使用されている。
【０００４】
一般的に、正極活物質としては、コバルト酸リチウム、マンガン酸リチウム等のリチウム遷移金属複合酸化物が用いられているが、これらは電子伝導性が低く、単独での使用では十分な電池性能が得られない。そこで、カーボンブラック（例えば、アセチレンブラック）やグラファイト（黒鉛）等の炭素材料を導電助剤として添加することで導電性を改善し、電極の内部抵抗を低減することが試みられている。
【０００５】
この様に、とりわけ電極の内部抵抗を低減することは、大電流での放電を可能とすることや、充放電の効率を向上させる上で非常に重要な要素の一つとなっている。
【０００６】
しかしながら、導電性に優れた炭素材料（導電助剤）は、比表面積が大きいため凝集力が強く、リチウム二次電池の電極合材形成用スラリー中に均一混合・分散することが困難である。そして、導電助剤である炭素材料の分散性や粒度の制御が不十分な場合、均一な導電ネットワークが形成さないために電極の内部抵抗の低減が図れず、その結果、活物質であるリチウム遷移金属複合酸化物やグラファイトなどの性能を十分に引き出せないという問題が生じている。また、電極合材中の導電助剤の分散が不十分であると、部分的凝集に起因して電極板上に抵抗分布が生じ、電池として使用した際に電流が集中し、部分的な発熱および劣化が促進される等の不具合が生ずることがある。
【０００７】
また、金属箔などの電極集電体上に電極合材層を形成する場合、多数回充放電を繰り返すと、集電体と電極合材層の界面や、電極合材内部における活物質と導電助剤界面の密着性が悪化し、電池性能が低下する問題がある。これは、充放電におけるリチウムイオンのドープ、脱ドープにより活物質および電極合材層が膨張、収縮を繰り返すために、電極合材層と集電体界面および、活物質と導電助剤界面に局部的なせん断応力が発生し界面の密着性が悪化するためと考えられている。そしてこの場合も、導電助剤の分散が不十分であると、密着性低下が著しくなる。これは、粗大な凝集粒子が存在すると、応力が緩和されにくくなるためであると思われる。
【０００８】
また、電極集電体と電極合材間の問題として、例えば正極の集電体としてアルミニウムを用いると、この表面に絶縁性の酸化皮膜が形成され、電極集電体と電極合材間の接触抵抗が上昇するといった問題もある。
【０００９】
前述の様な電極集電体と電極合材間の不具合に対して、いくつかの提案がなされている。例えば特許文献１および特許文献２には、カーボンブラック等の導電剤を分散した塗膜を、電極下地層として集電極上に形成する方法が試みられているが、この場合も導電剤の分散が悪いと十分な効果が得られない。
【００１０】
リチウム二次電池においては導電助剤である炭素材料の分散が重要なポイントの一つである。特許文献３、特許文献４には、カーボンブラックを溶剤に分散する際に、分散剤として界面活性剤を用いる例が記載されている。しかしながら、界面活性剤は炭素材料表面への吸着力が弱いため、良好な分散安定性を得るには界面活性剤の添加量を多くしなければならず、この結果、含有可能な活物質の量が少なくなり、電池容量が低下してしまう。また、界面活性剤の炭素材料への吸着が不十分であると、炭素材料が凝集してしまう。また、一般的な界面活性剤では、水溶液中での分散と比較して、有機溶剤中での分散効果が著しく低い。
【００１１】
また、特許文献５および特許文献６には、カーボンブラックを溶剤に分散する際に、分散樹脂を添加することでカーボンスラリーの分散状態を改善し、そのカーボンスラリーと、活物質とを混合して、電極用合材を作成する方法が開示されている。しかしながら、この方法では、カーボンブラックの分散性は向上するものの、比表面積の大きな微細なカーボンブラックの分散を行う場合には大量の分散樹脂が必要となること、および分子量の大きな分散樹脂がカーボンブラック表面を被覆してしまうことなどから、導電ネットワークが阻害され電極の抵抗が増大し、結果的にカーボンブラックの分散向上による効果を相殺してしまう場合がある。
【００１２】
さらに、特許文献７〜特許文献１０には、電池用分散剤として有用な有機色素誘導体またはトリアジン誘導体を用いることでカーボンブラックの分散性や貯蔵安定性を改善する方法が開示されている。しかしながら、近年、環境や生産コストへの配慮から、各種分散体や塗料等の分散組成物において、従来よりも溶剤使用量を低減することや乾燥時の使用エネルギーを低減することが求められており、これらの特許文献で開示されている分散剤では、分散組成物中の被分散物を高濃度にした場合、分散組成物の増粘や分散粒径の増大が起こり十分な分散安定性を得ることが困難であった。加えて、電極合材を金属箔等の電極集電体に塗布する際、これらの分散剤を含む塗膜では密着性が低下し、十分な電池特性を得ることが困難であるという課題があった。
【先行技術文献】
【特許文献】
【００１３】
【特許文献１】特開２０００−１２３８２３号公報
【特許文献２】特開２００２−２９８８５３号公報
【特許文献３】特開昭６３−２３６２５８号公報
【特許文献４】特開平８−１９０９１２号公報
【特許文献５】特開２００３−１５７８４６号公報
【特許文献６】特表２００６−５１６７９５号公報
【特許文献７】国際公開公報第ＷＯ２００８／１０８３６０号パンフレット
【特許文献８】特開２００９−２６７４４号公報
【特許文献９】特開２０１０−０６１９３２号公報
【特許文献１０】特開２０１１−１６２６９８号公報
【発明の概要】
【発明が解決しようとする課題】
【００１４】
以上の状況を鑑み、本発明では、従来の分散剤と比較して、カーボンブラック等の炭素材料に代表される被分散物を高濃度にしても、分散組成物の高粘度化や分散粒径の増大を抑制でき、分散安定性に優れた分散組成物を得るための分散剤を提供すること、また、電極形成用組成物から形成される塗膜について塗膜密着性を改善させることにより、これを用いて作製される電池の電池性能を向上させることを目的とする。
【課題を解決するための手段】
【００１５】
本発明者らは、上記目的を達成するため鋭意検討を行った結果、導電助剤を溶剤に分散させる際に、本発明の電池用分散剤を添加することにより、分散安定性に優れる分散体を調製できることを見出した。さらに、この分散体を含む電池用組成物について、電極集電体と電極合材間での密着性が向上すること、また、それに伴う電池性能向上効果を見出し、本発明をなすに至ったものである。
【００１６】
、
すなわち、本発明は、下記一般式（１）で示される電池用分散剤に関する。
【００１７】
【化１】
2015187960.tif 000002
[一般式（１）中、Ｘ1は−ＮＨ−または−Ｏ−を表し、Ｙは−Ｘ2−Ｚまたは−（ＣmＨ2mＯ）nＨで表される基を表す。Ｘ2は置換基を有してもよいアルキレン基または置換基を有してもよいシクロアルキレン基を表し、Ｚは−ＯＨまたは−ＳＨを表す。ｍは１〜４の整数、ｎは１〜１０の整数を表す。
Ｑ1およびＱ2はそれぞれ独立に、−Ｏ−Ｒ1、−Ｓ−Ｒ2、−ＮＨ−Ｒ3、ハロゲン基、置換基を有してもよいアルキル基、置換基を有してもよいアリール基、−Ｘ3−Ｒ4または−Ｘ1−Ｙを表す。
Ｒ1、Ｒ2およびＲ3はそれぞれ独立に、置換基を有してもよいアルキル基または置換基を有してもよいシクロアルキル基を表す。Ｘ3は−ＮＨ−、−Ｏ−、−Ｓ−、−ＮＨＣＯ−、−ＮＨＳＯ2−、−ＮＨＣＨ2ＣＯＮＨＣＨ2−または−Ｘ4−Ｖ−Ｘ5−を表す。Ｘ4は−ＮＨ−または−Ｏ−を表し、Ｘ5は−ＣＯＮＨ−、−ＮＨＣＯ−または−ＮＨＳＯ2−を表す。また、Ｖは炭素数１〜２０で構成された、置換基を有してもよいアルキレン基または置換基を有してもよいアリーレン基を表す。Ｒ4は有機色素残基、置換基を有していてもよい複素環基、置換基を有していてもよいアリール基を表す。]
【００１８】
また、本発明は、上記電池用分散剤、溶剤、および導電助剤を含有する電池用組成物に関する。
【００１９】
また、本発明は、さらにバインダー樹脂および／または活物質を含むことを特徴とする上記電池用組成物に関する。
【００２０】
また、本発明は、上記電池用分散剤と、導電助剤とを溶剤に分散して、さらに分散体を得た後に、バインダー樹脂および／または活物質を混合する電池用組成物の製造方法に関する。
【００２１】
また、本発明は、集電体上に正極合材層を有する正極と、集電体上に負極合材層を有する負極と、リチウムを含む電解質とを具備するリチウム二次電池であって、前記合材層のいずれかが、上記電池用組成物を集電体上に塗布することにより形成されたものであることを特徴とするリチウム二次電池に関する。
【発明の効果】
【００２２】
本発明の好ましい実施態様によれば、導電助剤の導電性を阻害することなく、分散安定性に優れた電池組成物を得ることができる。更に、本発明の好ましい実施態様に係る電池用組成物を、リチウム二次電池等の電極に使用することにより、電極活物質及び導電助剤が、電極合材中に均一に混合され、また、電極集電体と電極合材との密着性が改善されて、電極の内部抵抗の低減を促すと共に、充放電の効率を向上することができ、電池性能を総合的に向上させることができる。
【発明を実施するための形態】
【００２３】
本発明の電池用組成物は、リチウム二次電池、アルカリ二次電池、ニッケルカドミウム二次電池、アルカリマンガン電池、鉛電池、燃料電池、キャパシタなどに用いることができるが、特にリチウム二次電池に用いると好適である。
【００２４】
まず、本発明の電池用分散剤、電池用組成物に含まれる材料について説明する。
【００２５】
＜電池用分散剤＞
本発明の電池用分散剤は、下記一般式（１）で示される。
【００２６】
【化２】
2015187960.tif 000003
[一般式（１）中、Ｘ1は−ＮＨ−または−Ｏ−を表し、Ｙは−Ｘ2−Ｚまたは−（ＣmＨ2mＯ）nＨで表される基を表す。Ｘ2は置換基を有してもよいアルキレン基または置換基を有してもよいシクロアルキレン基を表し、Ｚは−ＯＨまたは−ＳＨを表す。ｍは１〜４の整数、ｎは１〜１０の整数を表す。
Ｑ1およびＱ2はそれぞれ独立に、−Ｏ−Ｒ1、−Ｓ−Ｒ2、−ＮＨ−Ｒ3、ハロゲン基、置換基を有してもよいアルキル基、置換基を有してもよいアリール基、−Ｘ3−Ｒ4または−Ｘ1−Ｙを表す。
Ｒ1、Ｒ2およびＲ3はそれぞれ独立に、置換基を有してもよいアルキル基または置換基を有してもよいシクロアルキル基を表す。Ｘ3は−ＮＨ−、−Ｏ−、−Ｓ−、−ＮＨＣＯ−、−ＮＨＳＯ2−、−ＮＨＣＨ2ＣＯＮＨＣＨ2−または−Ｘ4−Ｖ−Ｘ5−を表す。Ｘ4は−ＮＨ−または−Ｏ−を表し、Ｘ5は−ＣＯＮＨ−、−ＮＨＣＯ−または−ＮＨＳＯ2−を表す。また、Ｖは炭素数１〜２０で構成された、置換基を有してもよいアルキレン基または置換基を有してもよいアリーレン基を表す。Ｒ4は有機色素残基、置換基を有していてもよい複素環基、置換基を有していてもよいアリール基を表す。]
【００２７】
一般式（１）中、Ｑ1およびＱ2は同一でも異なっても良く、その具体例としては、−Ｏ−Ｒ1、−Ｓ−Ｒ2、−ＮＨ−Ｒ3、ハロゲン基、置換基を有してもよいアルキル基、置換基を有してもよいアリール基、−Ｘ3−Ｒ4または−Ｘ1−Ｙが挙げられ、Ｒ1、Ｒ2、Ｒ3はそれぞれ独立に、置換基を有してもよいアルキル基または置換基を有してもよいシクロアルキル基が挙げられる。上記Ｑ1およびＱ2が置換基を有する場合、置換基は、同一でも異なっても良く、その具体例としては、フッ素、塩素、臭素などのハロゲン基、アミノ基、水酸基、ニトロ基等の特性基の他、アルキル基、アリール基、シクロアルキル基、アルコキシル基、アリールオキシ基、アルキルチオ基、アリールチオ基等を挙げることができる。また、これらの置換基は、複数あっても良い。
【００２８】
置換基を有してもよいアルキル基の「アルキル基」としては、メチル基、エチル基、プロピル基、イソプロピル基、ブチル基、イソブチル基、ｔｅｒｔ−ブチル基、ネオペンチル基、ｎ−へキシル基、ｎ−オクチル基、ステアリル基、２−エチルへキシル基等の直鎖又は分岐アルキル基が挙げられ、「置換基を有するアルキル基」としては、トリクロロメチル基、トリフルオロメチル基、２，２，２−トリフルオロエチル基、２，２−ジブロモエチル基、２，２，３，３−テトラフルオロプロピル基、２−エトキシエチル基、２−ブトキシエチル基、２−ニトロプロピル基、ベンジル基、４−メチルベンジル基、４−ｔｅｒｔ−プチルベンジル基、４−メトキシベンジル基、４−ニトロベンジル基、２，４−ジクロロベンジル基等が挙げられる。
【００２９】
置換基を有してもよいアリール基の「アリール基」としては、フェニル基、ナフチル基、アンスリル基等が挙げられ、「置換基を有するアリール基」としては、ｐ−メチルフェニル基、ｐ−ブロモフェニル基、ｐ−ニトロフェニル基、ｐ−メトキシフェニル基、２，４−ジクロロフェニル基、ペンタフルオロフェニル基、２−アミノフェニル基、２−メチル−４−クロロフェニル基、４−ヒドロキシ−１−ナフチル基、６−メチル−２−ナフチル基、４，５，８−トリクロロ−２−ナフチル基、アントラキノニル基、２−アミノアントラキノニル基等が挙げられる。
【００３０】
置換基を有してもよいシクロアルキル基の「シクロアルキル基」としては、シクロペンチル基、シクロへキシル基、アダマンチル基等が挙げられ、「置換基を有するシクロアルキル基」としては、２，５−ジメチルシクロペンチル基、４−ｔｅｒｔ−プチルシクロヘキシル基等が挙げられる。
【００３１】
次に、Ｘ3の具体例としては、−ＮＨ−、−Ｏ−、−Ｓ−、−ＮＨＣＯ−、−ＮＨＳＯ2−、−ＮＨＣＨ2ＣＯＮＨＣＨ2−または−Ｘ4−Ｖ−Ｘ5−が挙げられ、Ｘ4は−ＮＨ−または−Ｏ−、Ｘ5は−ＣＯＮＨ−、−ＮＨＣＯ−または−ＮＨＳＯ2−が挙げられる。ただし、Ｘ3が、−ＮＨＣＯ−、−ＮＨＳＯ2−、−ＮＨＣＨ2ＣＯＮＨＣＨ2−または−Ｘ4−Ｖ−Ｘ5−で表される場合、左側が一般式（１）におけるトリアジン環、右側がＲ4との結合位置を表す。同様に、Ｘ5が、−ＣＯＮＨ−、−ＮＨＣＯ−または−ＮＨＳＯ2−で表される場合、左側が−Ｘ4−Ｖ−Ｘ5−で表される基のＶと、右側がＲ4との結合位置を表す。
【００３２】
また、Ｖとしては炭素数１〜２０で構成された、置換基を有してもよいアルキレン基または置換基を有してもよいアリーレン基が挙げられ、置換基を有してもよいアルキレン基または置換基を有してもよいアリーレン基の「置換基」としては、Ｑ1およびＱ2の置換基と同義である。
【００３３】
Ｖにおける置換基を有してもよいアルキレン基の「アルキレン基」は一般式（１）のＱ1およびＱ2で説明したアルキル基と同一の置換基から１個の水素原子を除いてできる二価の基を挙げることができる。また、同様に置換基を有してもよいアリーレン基の「アリーレン基」は一般式（１）のＱ1およびＱ2で説明したアリール基と同一の置換基から１個の水素原子を除いてできる二価の基を挙げることができる。
【００３４】
次に、Ｒ4の具体例は有機色素残基、置換基を有していてもよい複素環基、置換基を有していてもよいアリール基が挙げられ、Ｒ4で表される有機色素残基の「有機色素」としては、例えばジケトピロロピロール系色素、アゾ、ジスアゾ、ポリアゾ等のアゾ系色素、フタロシアニン系色素、ジアミノジアントラキノン、アントラピリミジン、フラバントロン、アントアントロン、インダントロン、ピラントロン、ビオラントロン等のアントラキノン系色素、キナクリドン系色素、ジオキサジン系色素、ぺリノン系色素、ぺリレン系色素、チオインジゴ系色素、イソインドリン系色素、イソインドリノン系色素、キノフタロン系色素、スレン系色素、金属錯体系色素等が挙げられる。とりわけ、金属による電池の短絡を抑制する効果を高めるためには、金属錯体系色素ではない有機色素の使用が好ましく、中でもアゾ系色素、アントラキノン系色素、無金属フタロシアニン系色素、キナクリドン系色素、ジオキサジン系色素が分散性に優れるため好ましい。さらに好ましくはアゾ系色素である。
【００３５】
またＲ4で表される置換基を有してもよい複素環基としては、例えば、窒素原子、酸素原子、硫黄原子、リン原子を含む、芳香族あるいは脂肪族の複素環が挙げられ、具体的には、チエニル基、ベンゾ［ｂ］チエニル基、ナフト［２，３−ｂ］チエニル基、ピロリル基、チアントレニル基、フリル基、ピラニル基、イソベンゾフラニル基、クロメニル基、キサンテニル基、フェノキサチイニル基、２Ｈ−ピロリル基、イミダゾリル基、ピラゾリル基、ピリジル基、ピラジニル基、ピリミジニル基、ピリダジニル基、インドリジニル基、イソインドリル基、３Ｈ−インドリル基、インドリル基、１Ｈ−インダゾリル基、プリニル基、４Ｈ−キノリジニル基、イソキノリル基、キノリル基、フタラジニル基、ナフチリジニル基、キノキサニリル基、キナゾリニル基、シンノリニル基、プテリジニル基、４ａＨ−カルバゾリル基、カルバゾリル基、β−カルボリニル基、フェナントリジニル基、アクリジニル基、ペリミジニル基、フェナントロリニル基、フェナジニル基、フェナルサジニル基、イソチアゾリル基、フェノチアジニル基、イソキサゾリル基、フラザニル基、フェノキサジニル基、イソクロマニル基、クロマニル基、ピロリジニル基、ピロリニル基、イミダゾリジニル基、イミダゾリニル基、ピラゾリジニル基、ピラゾリニル基、ピペリジル基、ピペラジニル基、インドリニル基、イソインドリニル基、キヌクリジニル基、モルホリニル基、チオキサントリル基、ベンゾフリル基、ベンゾチアゾリル基、ベンゾオキサゾリル基、ベンゾイミダゾリル基、ベンゾトリアゾリル基等が挙げられる。とりわけ、少なくとも窒素原子、酸素原子のいずれかを含む複素環基が分散性に優れるため好ましく、中でもベンゾイミダゾリル基がより好ましい。
【００３６】
またＲ4で表される置換基を有してもよいアリール基における「アリール基」、および「置換基」は、Ｑ1およびＱ2で説明したものと同義であり、とりわけ、分散性の観点から、Ｒ4としては置換基を有するフェニル基が好ましく、中でも置換基を有しない無置換のフェニル基がより好ましい。
【００３７】
一般式（１）中、Ｙの具体例は−Ｘ2−Ｚ、または−（ＣmＨ2mＯ）nＨで表される基が挙げられ、Ｘ2は置換基を有してもよいアルキレン基または置換基を有してもよいシクロアルキレン基、Ｚは−ＯＨ、−ＳＨが挙げられる。またｍは１〜４の整数、ｎは１〜１０の整数を表す。
【００３８】
Ｘ2における置換基を有してもよいアルキレン基の「アルキレン基」は一般式（１）のＱ1およびＱ2で説明したアルキル基と同一の置換基から１個の水素原子を除いてできる二価の基を挙げることができ、Ｘ2における置換基を有してもよいシクロアルキレン基の「シクロアルキレン基」は一般式（１）のＱ1およびＱ2で説明したシクロアルキル基と同一の置換基から１個の水素原子を除いてできる二価の基を挙げることができる。置換基を有する場合の「置換基」は上記Ｑ1およびＱ2のものと同義である。とりわけ、分散安定性の観点からＸ2としては置換基を有してもよいアルキレン基が好ましく、中でも置換基を有しない直鎖アルキレン基がより好ましい。
【００３９】
また、Ｙにおいて−（ＣmＨ2mＯ）nＨで表される構造の具体例としては、−（ＣＨ2Ｏ〕nＨ、−（ＣＨ2ＣＨ2Ｏ〕nＨ、−（ＣＨ2ＣＨ（ＣＨ3）Ｏ〕nＨ、−（ＣＨ2ＣＨ2ＣＨ2Ｏ〕nＨ等が挙げられる。これらの構造においてｎは１〜１０の整数を表すが、分散性の観点からｎは１〜５が好ましい。
【００４０】
上記Ｒ4とＹの組合せとしては、Ｒ4がアゾ系色素、アントラキノン系色素、無金属フタロシアニン系色素、キナクリドン系色素、ジオキサジン系色素、少なくとも窒素原子、酸素原子のいずれかを含む複素環基または置換基を有するフェニル基であり、Ｙにおける−Ｘ2−Ｚで表される基のＸ2が置換基を有してもよいアルキレン基またはＹにおける−（ＣmＨ2mＯ）nＨで表される基のｎが１〜５であるものを組み合わせたものが好ましい。なかでも、Ｒ4がアゾ系色素、ベンゾイミダゾリル基または置換基を有しない無置換のフェニル基であり、Ｙにおける−Ｘ2−Ｚで表される基のＸ2が置換基を有してもよいアルキレン基またはＹにおける−（ＣmＨ2mＯ）nＨで表される基のｎが１〜５であるものを組み合わせたものが特に好ましい。
【００４１】
＜導電助剤＞
本発明における導電助剤としては、炭素材料が最も好ましい。炭素材料としては、導電性を有する炭素材料であれば特に限定されるものではないが、グラファイト、カーボンブラック、カーボンナノチューブ、カーボンナノファイバー、カーボンファイバー、フラーレン等を単独で、もしくは２種類以上併せて使用することができる。導電性、入手の容易さ、およびコスト面から、カーボンブラックの使用が好ましい。
【００４２】
カーボンブラックとしては、気体もしくは液体の原料を反応炉中で連続的に熱分解し製造するファーネスブラック、特にエチレン重油を原料としたケッチェンブラック、原料ガスを燃焼させて、その炎をチャンネル鋼底面にあて急冷し析出させたチャンネルブラック、ガスを原料とし燃焼と熱分解を周期的に繰り返すことにより得られるサーマルブラック、特にアセチレンガスを原料とするアセチレンブラックなどの各種のものを単独で、もしくは２種類以上併せて使用することができる。また、通常行われている酸化処理されたカーボンブラックや、中空カーボン等も使用できる。
【００４３】
カーボンの酸化処理は、カーボンを空気中で高温処理したり、硝酸や二酸化窒素、オゾン等で二次的に処理したりすることより、例えばフェノール基、キノン基、カルボキシル基、カルボニル基の様な酸素含有極性官能基をカーボン表面に直接導入（共有結合）する処理であり、カーボンの分散性を向上させるために一般的に行われている。しかしながら、官能基の導入量が多くなる程カーボンの導電性が低下することが一般的であるため、酸化処理をしていないカーボンの使用が好ましい。
【００４４】
用いるカーボンブラックの比表面積は、値が大きいほど、カーボンブラック粒子どうしの接触点が増えるため、電極の内部抵抗を下げるのに有利となる。具体的には、窒素の吸着量から求められる比表面積（ＢＥＴ）で、２０ｍ2／ｇ以上、１５００ｍ2／ｇ以下、好ましくは５０ｍ2／ｇ以上、１５００ｍ2／ｇ以下、さらに好ましくは１００ｍ2／ｇ以上、１５００ｍ2／ｇ以下のものを使用することが望ましい。比表面積が２０ｍ2／ｇを下回るカーボンブラックを用いると、十分な導電性を得ることが難しくなる場合があり、１５００ｍ2／ｇを超えるカーボンブラックは、市販材料での入手が困難となる場合がある。
【００４５】
また、用いるカーボンブラックの粒径は、一次粒子径で０．００５〜１μｍが好ましく、特に、０．０１〜０．２μｍが好ましい。ただし、ここでいう一次粒子径とは、電子顕微鏡などで測定された粒子径を平均したものである。
【００４６】
市販のカーボンブラックとしては、例えば、トーカブラック＃４３００、＃４４００、＃４５００、＃５５００等（東海カーボン社製、ファーネスブラック）、プリンテックスＬ等（デグサ社製、ファーネスブラック）、Ｒａｖｅｎ７０００、５７５０、５２５０、５０００ＵＬＴＲＡIII、５０００ＵＬＴＲＡ等、Ｃｏｎｄｕｃｔｅｘ ＳＣ ＵＬＴＲＡ、Ｃｏｎｄｕｃｔｅｘ ９７５ ＵＬＴＲＡ等（コロンビヤン社製、ファーネスブラック）、＃２３５０、＃２４００Ｂ、＃３００５０Ｂ、＃３０３０Ｂ、＃３２３０Ｂ、＃３３５０Ｂ、＃３４００Ｂ、＃５４００Ｂ等（三菱化学社製、ファーネスブラック）、ＭＯＮＡＲＣＨ１４００、１３００、９００、ＶｕｌｃａｎＸＣ−７２Ｒ、ＢｌａｃｋＰｅａｒｌｓ２０００等（キャボット社製、ファーネスブラック）、ケッチェンブラックＥＣ−３００Ｊ、ＥＣ−６００ＪＤ（アクゾ社製）、デンカブラック、デンカブラックＨＳ−１００、ＦＸ−３５（電気化学工業社製、アセチレンブラック）等が挙げられるが、これらに限定されるものではない。
【００４７】
＜溶剤＞
本発明に使用する溶剤としては、例えば、アルコール類、グリコール類、セロソルブ類、アミノアルコール類、アミン類、ケトン類、カルボン酸アミド類、リン酸アミド類、スルホキシド類、カルボン酸エステル類、リン酸エステル類、エーテル類、ニトリル類、水等が挙げられる。
【００４８】
これらの中でも、比誘電率が１５以上の極性溶剤を使用することが好ましい。比誘電率は、溶剤の極性の強さを表す指標のひとつであり、浅原ほか編「溶剤ハンドブック」（（株）講談社サイエンティフィク、１９９０年）等に記載されている。
【００４９】
例えば、メチルアルコール（比誘電率：３３．１）、エチルアルコール（２３．８）、２−プロパノール（１８．３）、１−ブタノール（１７．１）、１，２−エタンジオール（３８．６６）、１，２−プロパンジオール（３２．０）、１，３−プロパンジオール（３５．０）、１，４−ブタンジオール（３１．１）、ジエチレングリコール（３１．６９）、２−メトキシエタノール（１６．９３）、２−エトキシエタノール（２９．６）、２−アミノエタノール（３７．７）、アセトン（２０．７）、メチルエチルケトン（１８．５１）、ホルムアミド（１１１．０）、Ｎ−メチルホルムアミド（１８２．４）、Ｎ，Ｎ−ジメチルホルムアミド（３６．７１）、Ｎ−メチルアセトアミド（１９１．３）、Ｎ，Ｎ−ジメチルアセトアミド（３７．７８）、Ｎ−メチルプロピオンアミド（１７２．２）、Ｎ−メチルピロリドン（３２．０）、ヘキサメチル燐酸トリアミド（２９．６）、ジメチルスルホキシド（４８．９）、スルホラン（４３．３）、アセトニトリル（３７．５）、プロピオニトリル（２９．７）、水（８０．１）等が挙げられるが、これらに限定されない。
【００５０】
とりわけ、比誘電率が１５以上、２００以下、好ましくは１５以上、１００以下、さらに好ましくは、２０以上、１００以下の極性溶剤を使用することが、炭素材料の良好な分散安定性を得るのに好ましい。
【００５１】
比誘電率が１５を下回る溶剤では分散剤の溶解性が著しく低下し良好な分散が得られないことが多く、また、比誘電率が２００を超える溶剤を使用しても、顕著な分散向上効果が得られないことが多い。
【００５２】
また、炭素材料の分散安定性は、溶剤の電子供与性にも影響される傾向が見いだされた。電子供与効果の大きな溶剤の使用が好ましく、とりわけ溶剤のドナー数が１５ｋｃａｌ／ｍｏｌ以上の溶剤が好ましいが、２０ｋｃａｌ／ｍｏｌ以上、６０ｋｃａｌ／ｍｏｌ以下の溶剤がさらに好ましい。
【００５３】
ドナー数は、各種溶剤の電子供与性の強さを測る尺度であり、基準のアクセプターとして、ジクロロエタン中１０-3Ｍ ＳｂＣｌ5を選び、ドナーとの反応モルエンタルピー値として定義される値であって、値が大きいほどその溶剤の電子供与性が強いことを示す。また、いくつかの溶剤については、ドナー数はその溶剤中におけるＮａＣｌＯ4の23Ｎａ−ＮＭＲの化学シフトから間接的に推定されている。このドナー数については、Ｖ．グートマン（大瀧、岡田訳）「ドナーとアクセプター」（学会出版センター(株)１９８３年）に記載されている。溶剤が有する誘電率の大きさにもよるが、ドナー数が１５ｋｃａｌ／ｍｏｌを下回る溶剤を用いると、十分な分散安定化効果が得られない場合がある。また、ドナー数が６０ｋｃａｌ／ｍｏｌを超えた溶剤を用いても、顕著な分散向上効果はないものと思われる。
【００５４】
ドナー数が１５ｋｃａｌ／ｍｏｌ以上の溶剤としては、例えば、メチルアルコール（ドナー数：１９）、エチルアルコール（２０）、エチルアミン（５５）、ｔ−ブチルアミン（５７）、エチレンジアミン（５５）、ピリジン（３３．１）、アセトン（１７）、ホルムアミド（２４）、Ｎ，Ｎ−ジメチルホルムアミド（２６．６）、Ｎ，Ｎ−ジエチルホルムアミド（３０．９）、Ｎ，Ｎ−ジメチルアセトアミド（２７．８）、Ｎ，Ｎ−ジエチルアセトアミド（３２．２）、Ｎ−メチルピロリドン（２７．３）、ヘキサメチル燐酸トリアミド（３８．８）、ジメチルスルホキシド（２９．８）、酢酸エチル（１７．１）リン酸トリメチル（２３）、リン酸トリブチル（２３．７）、テトラヒドロフラン（２０．０）、イソブチロニトリル（１５．４）、イソプロピオノニトリル（１６．１）、水（１８．０）等が挙げられるが、これらに限定されない。
【００５５】
また、使用する溶剤としては、非プロトン性の極性溶剤であることが好ましい。非プロトン性の極性溶剤とは、溶剤自身にプロトンを放出する能力がなく、また自己解離もしない極性溶剤であり、非プロトン性の極性溶剤は水素結合による自己会合を生じず、溶剤自身の凝集性が弱い。そのため炭素材料の凝集体への浸透力が強く、分散促進効果が期待される。また、非プロトン性の極性溶剤は、溶剤自身の凝集性が弱いために溶解力が強く、種々の分散剤や樹脂を溶解することができるため、汎用性に優れる。
【００５６】
また、溶剤の選択は、本発明の分散剤と、導電助剤としての炭素材料、および溶剤以外に、後述する電極活物質もしくはバインダー樹脂等をさらに添加する場合は、上述の分散性に与える溶剤の影響に加え、活物質との反応性、およびバインダー樹脂に対する溶解性等を鑑みつつ行う。分散性が高く、活物質との反応性が低く、バインダー樹脂の溶解性の高い溶剤を選択することが好ましい。
【００５７】
さらに、環境負荷軽減や経済的有利性等から、電極製造工程において排出される溶剤を回収・再利用する場合は、混合溶剤ではなく、単一溶剤での使用が好ましい。
【００５８】
以上、炭素材料の分散安定性促進効果、活物質との反応性、およびバインダー樹脂の溶解性を満たし、単一使用での汎用性を有する溶剤としては、アミド系溶剤が好ましく、特に、Ｎ，Ｎ−ジメチルホルムアミド、Ｎ，Ｎ−ジエチルホルムアミド、Ｎ，Ｎ−ジメチルアセトアミド、Ｎ，Ｎ−ジエチルアセトアミド、Ｎ−メチルピロリドン、ヘキサメチル燐酸トリアミド等のアミド系非プロトン性溶剤の使用が好ましい。
【００５９】
＜バインダー樹脂＞
本発明の組成物には、さらに、バインダー樹脂を含有させることが好ましい。使用するバインダー樹脂としては、エチレン、プロピレン、塩化ビニル、酢酸ビニル、ビニルアルコール、マレイン酸、アクリル酸、アクリル酸エステル、メタクリル酸、メタクリル酸エステル、アクリロニトリル、スチレン、ビニルブチラール、ビニルアセタール、ビニルピロリドン等を構成単位として含む重合体または共重合体；ポリウレタン樹脂、ポリエステル樹脂、フェノール樹脂、エポキシ樹脂、フェノキシ樹脂、尿素樹脂、メラミン樹脂、アルキッド樹脂、アクリル樹脂、ホルムアルデヒド樹脂、シリコン樹脂、フッ素樹脂；カルボキシメチルセルロースのようなセルロース樹脂；スチレン−ブタジエンゴム、フッ素ゴムのようなゴム類；ポリアニリン、ポリアセチレンのような導電性樹脂等が挙げられる。また、これらの樹脂の変性体や混合物、および共重合体でも良い。特に、耐性面から分子内にフッ素原子を含む高分子化合物、例えば、ポリフッ化ビニリデン、ポリフッ化ビニル、テトラフルオロエチレン等の使用が好ましい。
【００６０】
また、バインダー樹脂としてのこれらの樹脂類の重量平均分子量は、１０，０００〜１，０００，０００が好ましい。分子量が小さいとバインダー樹脂の耐性が低下することがある。分子量が大きくなるとバインダー樹脂の耐性は向上するものの、バインダー樹脂自体の粘度が高くなり作業性が低下するとともに、凝集剤として働き、合材成分が著しく凝集してしまうことがある。
【００６１】
＜正極活物質及び負極活物質＞
本発明の組成物を正極合材もしくは負極合材に用いる場合は、上記分散剤、導電助剤としての炭素材料、および溶剤以外に、少なくとも正極活物質または負極活物質を含有させる。
【００６２】
使用する正極活物質としては特に限定はされないが、リチウムイオンをドーピングまたはインターカレーション可能な金属酸化物、金属硫化物等の金属化合物、および導電性高分子等を使用することができる。例えば、Ｆｅ、Ｃｏ、Ｎｉ、Ｍｎ等の遷移金属の酸化物、リチウムとの複合酸化物、遷移金属硫化物等の無機化合物等が挙げられる。具体的には、ＭｎＯ、Ｖ2Ｏ5、Ｖ6Ｏ13、ＴｉＯ2等の遷移金属酸化物粉末、層状構造のニッケル酸リチウム、コバルト酸リチウム、マンガン酸リチウム、スピネル構造のマンガン酸リチウムなどのリチウムと遷移金属との複合酸化物粉末、オリビン構造のリン酸化合物であるリン酸鉄リチウム系材料、ＴｉＳ2、ＦｅＳなどの遷移金属硫化物粉末等が挙げられる。また、ポリアニリン、ポリアセチレン、ポリピロール、ポリチオフェン等の導電性ポリマーを使用することもできる。また、上記の無機化合物や有機化合物を混合して用いてもよい。
【００６３】
使用する負極活物質としては特に限定はされないが、リチウムイオンをドーピングまたはインターカレーション可能な金属Li、またはその合金、スズ合金、シリコン合金負極、ＬｉxＦｅ2Ｏ3、ＬｉxＦｅ3Ｏ4、ＬｉxＷＯ2等の金属酸化物系、ポリアセチレン、ポリ−ｐ−フェニレン等の導電性高分子、ソフトカーボンやハードカーボンといった、アモルファス系炭素質材料や、高黒鉛化炭素材料等の人造黒鉛、あるいは天然黒鉛等の炭素質粉末、カーボンブラック、メソフェーズカーボンブラック、樹脂焼成炭素材料、気層成長炭素繊維、炭素繊維などの炭素系材料が用いられる。
【００６４】
＜本発明の分散剤、組成物の用途＞
本発明の分散剤及び組成物は、正極合材または負極合材に用いることができる。正極合材または負極合材に用いる場合は、上記分散剤、導電助剤としての炭素材料、溶剤を含む組成物に、正極活物質または負極活物質、好ましくはさらにバインダー樹脂を含有させた正・負極合材ペーストとして使用することが好ましい。
【００６５】
電極合材ペースト中の総固形分に占める活物質の割合は、８０重量％以上、９８．５重量％以下が好ましい。また、電極合材ペースト中の総固形分に占める、本発明の電池用分散剤と、導電助剤としての炭素材料とを合わせた固形分の割合は、０．５重量％以上、１９重量％以下が好ましい。そして、電極合材ペースト中の総固形分に占める、バインダー樹脂の割合は、１重量％以上、１０重量％以下が好ましい。また、電極合材ペーストの適正粘度は、電極合材ペーストの塗工方法によるが、一般には、１００ｍＰａ・ｓ以上、３０，０００ｍＰａ・ｓ以下とするのが好ましい。
【００６６】
正・負極合材ペーストは、導電助剤としての炭素材料粒子の分散性に優れるだけでなく、正・負極活物質の凝集を緩和する効果もある。導電助剤である炭素材粒子の分散性が優れるため、導電助剤としての炭素材料および正・負極活物質を溶剤に混合・分散する際のエネルギーが、炭素材料（導電助剤）の凝集物に阻害されることなく効率よく活物質に伝わり、結果的に正・負極活物質の分散性も向上させることができるものと思われる。
【００６７】
そして、正極合材ペーストでは、正極活物質の周りに導電助剤である炭素材料粒子を均一に配位・付着することができ、正極合材層に優れた導電性および密着性を付与できる。また、導電性が向上することにより、導電助剤としての炭素材料の添加量を減らすことができるため、正極活物質の添加量を相対的に増やすことができ、電池の大きな特性である容量を大きくすることができる。
【００６８】
さらに、本発明の正極合材ペーストは、正極活物質、炭素材料（導電助剤）の凝集が極めて少ないため、集電体に塗布した際に平滑性の高い均一な塗膜を得ることができ、集電体と正極合材との密着性が改善される。また、分散剤が炭素材料（導電助剤）表面に作用（例えば吸着）しているため、リチウム遷移金属複合酸化物のような正極活物質の表面と炭素材料（導電助剤）表面との相互作用が強まり、分散剤を使用しない場合と比較して正極活物質と炭素材料（導電助剤）との密着性が向上する。
【００６９】
また、負極合材ペーストでは、負極活物質として炭素材料系の活物質を使用した場合、添加している分散剤の効果により、炭素材料系活物質の凝集が緩和される。そして、負極活物質の周りに炭素材料粒子（導電助剤）を均一に配位・付着することができ、負極合材層に優れた導電性、密着性および濡れ性を付与できる。
【００７０】
本発明の組成物は、電極下地層にも用いることができる。電極下地層に用いる場合は、本発明の電池用分散剤と、導電助剤としての炭素材料および溶剤とからなる分散体をそのまま使用しても良いが、上記バインダー樹脂を添加し、電極下地ペーストとして使用することが好ましい。電極下地層に用いる組成物の総固形分に占める導電助剤としての炭素材料の割合は、５重量％以上、９５重量％以下が好ましく、１０重量％以上、９０重量％以下がさらに好ましい。導電助剤としての炭素材料が少ないと、下地層の導電性が保てない場合があり、一方、導電助剤としての炭素材料が多すぎると、塗膜の耐性が低下する場合がある。また、電極下地ペーストの適正粘度は、電極下地ペーストの塗工方法によるが、一般には、１００ｍＰａ・ｓ以上、３０，０００ｍＰａ・ｓ以下とするのが好ましい。
【００７１】
＜本発明の分散剤及び組成物の製造方法＞
次に、本発明の電池用分散剤の製造方法について説明する。
【００７２】
本発明の分散剤の製造方法としては、特に限定されるものではないが、例えば、特開昭６０−８８１８５号公報、特開昭６３−３０５１７３号公報、特開平１１−１９９７９６号公報等に記載されている方法を参考として製造することができる。
【００７３】
次に、本発明の電池用組成物の製造方法について説明する。
【００７４】
上記製造方法は、電池用分散剤から選ばれる１種以上の分散剤を、溶剤中に完全ないしは一部溶解させ、その溶液中に導電助剤としての炭素材料を添加、混合することで、これら分散剤を炭素材料に作用（例えば吸着）させつつ、溶剤に分散するものである。このときの分散体中における炭素材料の濃度は、使用する炭素材料の比表面積や表面官能基量などの炭素材料固有の特性値等にもよるが、１重量％以上、５０重量％以下が好ましく、さらに好ましくは５重量％以上、３５重量％以下である。炭素材料の濃度が低すぎると生産効率が悪くなり、炭素材料の濃度が高すぎると分散体の粘度が著しく高くなり、分散効率や、後述するコンタミ除去工程の効率および、分散体のハンドリング性が低下する場合がある。とりわけ、コンタミを除く工程を入れる場合は、このときの分散体の粘度を好ましくは１０，０００ｍＰａ・ｓ以下、より好ましくは５，０００ｍＰａ・ｓ以下、さらに好ましくは３，０００ｍＰａ・ｓ以下とする。
【００７５】
電池用分散剤の添加量は、用いる導電助剤としての炭素材料の比表面積等により決定される。一般には、炭素材料１００重量部に対して、分散剤を０．５重量部以上、４０重量部以下、好ましくは１重量部以上、３５重量部以下、さらに好ましくは、２重量部以上、３０重量部以下である。分散剤の量が少ないと十分な分散効果が得られないとともに、電解液への濡れ性向上効果や、金属析出を抑制する効果が十分に得られない。また、過剰に添加しても顕著な分散向上効果は得られない。
【００７６】
導電助剤としての炭素材料の分散粒径は、０．０３μｍ以上、２μｍ以下、好ましくは、０．０５μｍ以上、１μｍ以下、さらに好ましくは０．０５μｍ以上、０．５μｍ以下に微細化することが望ましい。導電助剤としての炭素材料の分散粒径が０．０３μｍ未満の組成物は、その作製が難しい場合がある。また、導電助剤としての炭素材料の分散粒径が２μｍを超える組成物を用いた場合には、電極の抵抗分布のバラつきや、低抵抗化のために導電助剤の添加量を増やさなければならなくなるなどの不具合が生じる場合がある。ここでいう分散粒径とは、体積粒度分布において、粒子径の細かいものからその粒子の体積割合を積算していったときに、５０％となるところの粒子径（Ｄ５０）であり、一般的な粒度分布計、例えば、動的光散乱方式の粒度分布計（日機装社製「マイクロトラックＵＰＡ」）等で測定される。
【００７７】
また、上記分散剤を炭素材料に作用（例えば吸着）させつつ、炭素材料を溶剤に分散するための装置としては、顔料分散等に通常用いられている分散機が使用できる。例えば、ディスパー、ホモミキサー、プラネタリーミキサー等のミキサー類、ホモジナイザー（エム・テクニック社製「クレアミックス」、ＰＲＩＭＩＸ社「フィルミックス」等）類、ペイントコンディショナー（レッドデビル社製）、ボールミル、サンドミル（シンマルエンタープライゼス社製「ダイノミル」等）、アトライター、パールミル（アイリッヒ社製「ＤＣＰミル」等）、コボールミル等のメディア型分散機、湿式ジェットミル（ジーナス社製「ジーナスＰＹ」、スギノマシン社製「スターバースト」、ナノマイザー社製「ナノマイザー」等）、エム・テクニック社製「クレアＳＳ−５」、奈良機械社製「ＭＩＣＲＯＳ」等のメディアレス分散機、その他ロールミル等が挙げられるが、これらに限定されるものではない。また、分散機としては、分散機からの金属混入防止処理を施したものを用いることが好ましい。
【００７８】
例えば、メディア型分散機を使用する場合は、アジテーターおよびベッセルがセラミック製または樹脂製の分散機を使用する方法や、金属製アジテーターおよびベッセル表面をタングステンカーバイド溶射や樹脂コーティング等の処理をした分散機を用いることが好ましい。そして、メディアとしては、ガラスビーズや、ジルコニアビーズ、アルミナビーズ等のセラミックビーズを用いることが好ましく、中でもジルコニアビーズの使用が好ましい。また、ロールミルを使用する場合についても、セラミック製ロールを用いることが好ましい。分散装置は、１種のみを使用しても良いし、複数種の装置を組み合わせて使用しても良い。
【００７９】
また、炭素材料分散時に金属異物等のコンタミを除く工程を入れることが好ましい。カーボンブラック、グラファイトおよび、炭素繊維等の炭素材料には、それらの製造工程由来（ラインコンタミや触媒として）の金属異物が含まれている場合が多く、これら金属異物を除去することは、電池の短絡を防ぐために非常に重要となる。本発明では電池用分散剤の効果により、炭素材料の凝集がよくほぐれること、および分散体の粘度が低くなるため、分散剤が未添加の場合に比して、分散体中の炭素材料濃度が高い場合でも、効率良く金属異物を取り除くことができる。金属異物を除く方法としては、磁石による除鉄や、ろ過、遠心分離等の方法が挙げられる。
【００８０】
バインダー樹脂の添加方法としては、上記分散剤の存在下、導電助剤としての炭素材料を溶剤に分散してなる分散体を攪拌しつつ、固形のバインダー樹脂を添加し、溶解させる方法が挙げられる。また、バインダー樹脂を溶剤に溶解したものを事前に作製しておき、上記分散体と混合する方法が挙げられる。また、バインダー樹脂を上記分散体に添加した後に、上記分散装置で再度分散処理を行っても良い。
【００８１】
また、本発明の電池用分散剤の存在下、導電助剤としての炭素材料を溶剤に分散するときに、バインダー樹脂の一部ないしは全量を、同時に添加して分散処理を行うこともできる。
【００８２】
正極活物質または負極活物質の添加方法としては、上記分散剤の存在下、導電助剤としての炭素材料を溶剤に分散してなる分散体を攪拌しつつ、正極活物質または負極活物質を添加し、分散させる方法が挙げられる。また、本発明の電池用分散剤の存在下、導電助剤としての炭素材料を溶剤に分散するときに、正極活物質または負極活物質の一部ないしは全量を、同時に添加して分散処理を行うこともできる。また、このときの混合、分散を行うための装置としては、通常の顔料分散等に用いられている上述の分散機が使用できる。
【００８３】
本発明の電池用組成物は、上述のように、通常は溶剤を含む分散体（液）、ペーストなどとして、製造、流通、使用される。これは、導電助剤や活物質と分散剤を乾燥粉体の状態で混合しても、導電助剤や活物質に均一に分散剤を作用させることはできず、液相法で、分散剤の存在下、導電助剤や活物質を溶剤に分散することにより、導電助剤や活物質に均一に分散剤を作用させることができるからである。また、以下に説明するように、集電体に電極合材層を形成する場合には、液状の分散体をできるだけ均一に塗布してこれを乾燥させることが好ましいからである。
【００８４】
しかしながら、例えば、液相法で作製した分散体を、運搬コストなどの理由から、一度溶剤を除去して乾燥粉体とすることも考えられる。そして、この乾燥粉体を適当な溶剤で再分散させて、電極合材層の形成に用いることも考えられる。したがって、本発明の組成物は、液状の分散体に限られず、このような、乾燥粉体の状態の組成物であってもよい。
【００８５】
＜リチウム二次電池＞
次に、本発明の組成物を用いたリチウム二次電池について説明する。
【００８６】
リチウム二次電池は、集電体上に正極合材層を有する正極と、集電体上に負極合材層を有する負極と、リチウムを含む電解質とを具備する。前記正極合材層と前記集電体との間や、前記負極合材層と前記集電体との間には、電極下地層が形成されていてもよい。
【００８７】
電極について、使用する集電体の材質や形状は特に限定されず、材質としては、アルミニウム、銅、ニッケル、チタン、ステンレス等の金属や合金が用いられるが、特に正極材料としてはアルミニウムが、負極材料としては銅の使用が好ましい。また、形状としては、一般的には平板上の箔が用いられるが、表面を粗面化したものや、穴あき箔状のもの、およびメッシュ状のものも使用できる。
【００８８】
集電体上に電極下地層を形成する方法としては、前述の電極下地ペーストを電極集電体に塗布、乾燥する方法が挙げられる。電極下地層の膜厚としては、導電性および密着性が保たれる範囲であれば特に制限されないが、一般的には０．０５μｍ以上、２０μｍ以下であり、好ましくは０．１μｍ以上、１０μｍ以下である。
【００８９】
集電体上に電極合材層を形成する方法としては、集電体上に上述の電極合材ペーストを直接塗布し乾燥する方法、および集電体上に電極下地層を形成した後に電極合材ペーストを塗布し乾燥する方法などが挙げられる。また、電極下地層の上に電極合材層を形成する場合、集電体上に電極下地ペーストを塗布した後、湿潤状態のうちに電極合材ペーストを重ねて塗布し、乾燥を行っても良い。電極合材層の厚みとしては、一般的には１μｍ以上、５００μｍ以下であり、好ましくは１０μｍ以上、３００μｍ以下である。
【００９０】
塗布方法については、特に制限はなく公知の方法を用いることができる。具体的には、ダイコーティング法、ディップコーティング法、ロールコーティング法、ドクターコーティング法、スプレーコティング法、グラビアコーティング法、スクリーン印刷法、静電塗装法等が挙げられる。また、塗布後に平版プレスやカレンダーロール等による圧延処理を行っても良い。
【００９１】
＜電解液＞
本発明のリチウム二次電池を構成する電解液としては、リチウムを含んだ電解質を非水系の溶剤に溶解したものを用いる。電解質としては、ＬｉＢＦ4、ＬｉＣｌＯ4、ＬｉＰＦ6、ＬｉＡｓＦ6、ＬｉＳｂＦ6、ＬｉＣＦ3ＳＯ3、Ｌｉ（ＣＦ3ＳＯ2）2Ｎ、ＬｉＣ4Ｆ9ＳＯ3、Ｌｉ（ＣＦ3ＳＯ2）3Ｃ、ＬｉＩ、ＬｉＢｒ、ＬｉＣｌ、ＬｉＡｌＣｌ、ＬｉＨＦ2、ＬｉＳＣＮ、ＬｉＢＰｈ4等が挙げられるがこれらに限定されない。
【００９２】
非水系の溶剤としては特に限定はされないが、エチレンカーボネート、プロピレンカーボネート、ブチレンカーボネート、ジメチルカーボネート、エチルメチルカーボネート、ジエチルカーボネート等のカーボネート類、γ−ブチロラクトン、γ−バレロラクトン、γ−オクタノイックラクトン等のラクトン類、テトラヒドロフラン、２−メチルテトラヒドロフラン、１，３−ジオキソラン、４−メチル−１，３−ジオキソラン、１，２−メトキシエタン、１，２−エトキシエタン、１，２−ジブトキシエタン等のグライム類、メチルフォルメート、メチルアセテート、メチルプロピオネート等のエステル類、ジメチルスルホキシド、スルホラン等のスルホキシド類、アセトニトリル等のニトリル類、が挙げられる。またこれらの溶剤は、それぞれ単独で使用しても良いが、２種以上を混合して使用しても良い。
【００９３】
さらに上記電解液を、ポリマーマトリクスに保持しゲル状とした高分子電解質とすることもできる。ポリマーマトリクスとしては、ポリアルキレンオキシドセグメントを有するアクリレート系樹脂、ポリアルキレンオキシドセグメントを有するポリホスファゼン系樹脂、ポリアルキレンオキシドセグメントを有するポリシロキサン等が挙げられるがこれらに限定されない。
【００９４】
本発明の組成物を用いたリチウム二次電池の構造については特に限定されないが、通常、正極および負極と、必要に応じて設けられるセパレーターとから構成され、ペーパー型、円筒型、ボタン型、積層型など、使用する目的に応じた種々の形状とすることができる。
【実施例】
【００９５】
以下、実施例に基づき本発明を詳細に説明するが、本発明はその要旨を超えない限り、以下の実施例に限定されるものではない。また、個々の組成物の違いを明確にするために、分散剤、炭素材料、溶剤からなる分散組成物を「炭素材料分散液」、分散剤、炭素材料、溶剤、バインダー樹脂からなる分散組成物を「炭素材料分散ワニス」、分散剤、炭素材料、溶剤、バインダー樹脂、活物質からなる電池用分散組成物を「合材ペースト」と呼称することとする。また、特に断わりの無い限り、溶剤として使用したＮ−メチル−２−ピロリドンを「ＮＭＰ」、質量％を「％」と略記する。
【００９６】
＜分散剤＞
以下に本発明の一般式（１）で表わされる電池用分散剤（ａ）〜（ｗ）の構造を示す。また、比較例として挙げる分散剤（Ａ）〜（Ｄ）の構造を示す。
【００９７】
【化３】
2015187960.tif 000004
【００９８】
【化４】
2015187960.tif 000005
【００９９】
【化５】
2015187960.tif 000006
【０１００】
【化６】
2015187960.tif 000007
【０１０１】
＜分散剤の製造方法＞
以下の実施例に記載した方法で本発明の一般式（１）で表わされる電池用分散剤を製造した。なお、実施例中、「部」とは「重量部」を意味し、本発明の分散剤は、ブルカー・ダルトニクス社製ＭＡＬＤＩ質量分析装置ａｕｔｏｆｌｅｘ  III（以下、ＴＯＦ−ＭＳと称す）を用い、得られたマススペクトラムの分子イオンピークと、計算によって得られる質量数との一致をもって同定した。
【０１０２】
[実施例１]
（分散剤（ａ）の製造）
反応容器中で水１５００部を１０℃に冷却し、塩化シアヌル１８．４部を加え撹拌した。これに２−（２−アミノエトキシ)エタノール２６．３部を添加し、１０℃で３時間反応させた。続けて、反応溶液に炭酸ナトリウムを徐々に添加しｐＨを７．０〜８．０に調整し、４０℃に昇温後、１時間撹拌した。次いで反応溶液を室温まで冷却した後、３０％塩酸を徐々に加えｐＨを３．０以下に調整し、生成物を濾過、水洗した。水１５００部に得られた濾過残渣を加え撹拌し、さらに５−アミノベンズイミダゾロンを２９．８部、２５％苛性ソーダ８０．０部を添加し９０℃に昇温した。９０℃で３時間撹拌後、室温まで冷却し、３０％塩酸を徐々に加えｐＨを３．０以下に調整した。生成物をろ過、水洗し、得られた残渣を減圧下で乾燥させて、３９．１部の分散剤（ａ）を得た。ＴＯＦ−ＭＳによる質量分析の結果、前記分散剤（ａ）の構造であることを確認した。
【０１０３】
[実施例２]
（分散剤（ｂ）の製造）
上記分散剤（ａ）の製造において、２−（２−アミノエトキシ)エタノールの代わりに２−アミノエタノール１５．３部を使用した以外は、同様にして分散剤（ｂ）を得た。ＴＯＦ−ＭＳによる質量分析の結果、前記分散剤（ｂ）の構造であることを確認した。
【０１０４】
[実施例３]
（分散剤（ｃ）の製造）
反応容器中でアセトン４００部に塩化シアヌル１８．４部を加え溶解させた。これにヘキサエチレングリコール２８．２部、トリエチルアミン１０．１部を添加し、５時間加熱還流させた。続けて、反応溶液に５−アミノベンズイミダゾロン４４．７部、トリエチルアミン５０．６部を添加し、さらに１２時間加熱還流を行った。室温まで冷却した後、水１０００部を加え、続けて３０％塩酸を徐々に添加し、ｐＨを３．０以下に調整した。生成物をろ過、水洗し、得られた残渣を減圧下で乾燥させて、３１．９部の分散剤（ｃ）を得た。ＴＯＦ−ＭＳによる質量分析の結果、前記分散剤（ｃ）の構造であることを確認した。
【０１０５】
[実施例４]
（分散剤（ｄ）の製造）
反応容器中で水１５００部を１０℃に冷却し、塩化シアヌル１８．４部を加え撹拌した。これに４−アミノ−１−ブタノール８．９部を添加し、１０℃で３時間反応させた。続けて、反応溶液に５−アミノベンズイミダゾロン４４．７部を添加し、４０℃に昇温後、２時間撹拌した。次いで、２５％苛性ソーダ８０．０部を添加し９０℃に昇温後、３時間撹拌した。室温まで冷却し、３０％塩酸を徐々に加えｐＨを３．０以下に調整した後、生成物をろ過、水洗し、得られた残渣を減圧下で乾燥させて、４２．１部の分散剤（ｄ）を得た。ＴＯＦ−ＭＳによる質量分析の結果、前記分散剤（ｄ）の構造であることを確認した。
【０１０６】
[実施例５]
（分散剤（ｅ）の製造）
反応容器中で水１５００部を１０℃に冷却し、塩化シアヌル１８．４部を加え撹拌した。これにｐ−アミノアセトアニリド１５．０部を添加し、１０℃で３時間反応させた。続けて、反応溶液に２−アミノ−１−プロパノール２２．５部を添加し、４０℃に昇温後、２時間撹拌した。次いで、２５％苛性ソーダ８０．０部を添加し９０℃に昇温後、３時間撹拌した。反応溶液を室温まで冷却した後、３０％塩酸を徐々に加えｐＨを３．０以下に調整し、生成物を濾過、水洗した。水２５０部に得られた濾過残渣を加え撹拌し、さらに３０％塩酸１１０．０部を加え、１００℃に昇温した。１００℃で３時間撹拌後、５℃まで冷却し、さらに、亜硝酸ナトリウム６．９部を水４５部に溶解させたものを添加して１時間撹拌した。次いで、スルファミン酸を添加して過剰の亜硝酸ナトリウムを消去し、これをジアゾニウム塩水溶液とした。一方、水１３５０部に５−アセトアセチルアミノベンズイミダゾロン２３．３部添加し、さらに２５％苛性ソーダ３０．８部、炭酸ナトリウム９６．９部を添加して３０分間撹拌したものをカップラー溶液とした。このカップラー溶液に上記５℃のジアゾニウム塩水溶液を３０分かけて注入し、カップリング反応を行った。この時のｐＨは９．０以上であることを確認し、室温で２時間攪拌後、炭酸ナトリウムを添加することでｐＨを９．０以上に調整し、８０℃に加熱して１時間撹拌した。その後、室温まで冷却し、３０％塩酸を添加してｐＨを３．０以下に調整した後、生成物をろ過、水洗し、得られた残渣を減圧下で乾燥させて、５０．８部の分散剤（ｅ）を得た。ＴＯＦ−ＭＳによる質量分析の結果、前記分散剤（ｅ）の構造であることを確認した。
【０１０７】
[実施例６]
（分散剤（ｆ）の製造）
上記分散剤（ａ）の製造において、２−（２−アミノエトキシ)エタノールの代わりに３−アミノ−１−プロパノール１８．８部、５−アミノベンズイミダゾロンの代わりにアニリン１８．６部を使用した以外は、同様にして分散剤（ｆ）を得た。ＴＯＦ−ＭＳによる質量分析の結果、前記分散剤（ｆ）の構造であることを確認した。
【０１０８】
[実施例７]
（分散剤（ｇ）の製造）
上記分散剤（ｅ）の製造において、２−アミノ−１−プロパノールの代わりに２−（２−アミノエトキシ)エタノール３１．５部を使用した以外は、同様にして分散剤（ｇ）を得た。ＴＯＦ−ＭＳによる質量分析の結果、前記分散剤（ｇ）の構造であることを確認した。
[実施例８]
（分散剤（ｈ）の製造）
上記分散剤（ａ）の製造において、５−アミノベンズイミダゾロンの代わりにアニリン１８．６部を使用した以外は、同様にして分散剤（ｈ）を得た。ＴＯＦ−ＭＳによる質量分析の結果、前記分散剤（ｈ）の構造であることを確認した。
【０１０９】
[実施例９]
（分散剤（ｉ）の製造）
上記分散剤（ｄ）の製造において、４−アミノ−１−ブタノールの代わりに２−（２−アミノエトキシ)エタノール１０．５部、５−アミノベンズイミダゾロンの代わりにアニリン２７．９部を使用した以外は、同様にして分散剤（ｉ）を得た。ＴＯＦ−ＭＳによる質量分析の結果、前記分散剤（ｉ）の構造であることを確認した。
【０１１０】
[実施例１０]
（分散剤（ｊ）の製造）
上記分散剤（ｄ）の製造において、４−アミノ−１−ブタノールの代わりに４−アミノ−２−メチル−１−ブタノール１０．３部、５−アミノベンズイミダゾロンの代わりにアニリン２７．９部を使用した以外は、同様にして分散剤（ｊ）を得た。ＴＯＦ−ＭＳによる質量分析の結果、前記分散剤（ｊ）の構造であることを確認した。
【０１１１】
[実施例１１]
（分散剤（ｋ）の製造）
上記分散剤（ｃ）の製造において、ヘキサエチレングリコールの代わりに４−メトキシ−１−ナフトール１７．４部、５−アミノベンズイミダゾロンの代わりに２−アミノ−１−ブタノール２６．７部を使用した以外は、同様にして分散剤（ｋ）を得た。ＴＯＦ−ＭＳによる質量分析の結果、前記分散剤（ｋ）の構造であることを確認した。
【０１１２】
[実施例１２]
（分散剤（ｌ）の製造）
上記分散剤（ｃ）の製造において、ヘキサエチレングリコールの代わりにヘプタプロピレングリコール４２．５部、５−アミノベンズイミダゾロンの代わりに４−クロロベンゼンチオール１４．５部を使用した以外は、同様にして分散剤（ｌ）を得た。ＴＯＦ−ＭＳによる質量分析の結果、前記分散剤（ｌ）の構造であることを確認した。
【０１１３】
[実施例１３]
（分散剤（ｍ）の製造）
上記分散剤（ｅ）の製造において、２−アミノ−１−プロパノールの代わりに２−アミノエタノール１８．３部、５−アセトアセチルアミノベンズイミダゾロンの代わりに３−ヒドロキシ−２−ナフトアニリド２６．３部を使用した以外は、同様にして分散剤（ｍ）を得た。ＴＯＦ−ＭＳによる質量分析の結果、前記分散剤（ｍ）の構造であることを確認した。
【０１１４】
[実施例１４]
（分散剤（ｎ）の製造）
上記分散剤（ａ）の製造において、２−（２−アミノエトキシ)エタノールの代わりに２−アミノエタノール１５．３部、５−アミノベンズイミダゾロンの代わりにベンジルアミン２１．４部を使用した以外は、同様にして分散剤（ｎ）を得た。ＴＯＦ−ＭＳによる質量分析の結果、前記分散剤（ｎ）の構造であることを確認した。
【０１１５】
[実施例１５]
（分散剤（ｏ）の製造）
反応容器中で１，２−ジメトキシエタン４００部を５℃に冷却し、塩化シアヌル１８．４部を加え溶解させた。これにフェニルマグネシウムブロミド （１６％テトラヒドロフラン溶液）２８３．３部を１時間かけて滴下し、５℃で３時間反応させた。続けて、反応溶液を徐々に昇温し、５時間加熱還流した。室温まで冷却した後、生成物をろ過、１，２−ジメトキシエタンで洗浄した。水１５００部に得られた濾過残渣を加え撹拌し、さらに４−アミノ−１−ブタノールを１７．８部、２５％苛性ソーダ８０．０部を添加し、９０℃に昇温した。９０℃で３時間撹拌後、室温まで冷却し、３０％塩酸を徐々に加えｐＨを３．０以下に調整した。生成物をろ過、水洗し、得られた残渣を減圧下で乾燥させて、２５．６部の分散剤（ｏ）を得た。ＴＯＦ−ＭＳによる質量分析の結果、前記分散剤（ｏ）の構造であることを確認した。
【０１１６】
[実施例１６]
（分散剤（ｐ）の製造）
反応容器中でメチルエチルケトン４００部に塩化シアヌル１８．４部を加え溶解させた。これにテトラエチレングリコール４８．６部、トリエチルアミン３０．３部を添加し、１０時間加熱還流させた。続けて、反応溶液に３−アミノ−４−メトキシベンズアニリド４８．４部、トリエチルアミン３０．３部を添加し、さらに５時間加熱還流を行った。室温まで冷却した後、水１０００部を加え、続けて３０％塩酸を徐々に添加し、ｐＨを３．０以下に調整した。生成物をろ過、水洗し、得られた残渣を減圧下で乾燥させて、６０．０部の分散剤（ｐ）を得た。ＴＯＦ−ＭＳによる質量分析の結果、前記分散剤（ｐ）の構造であることを確認した。
【０１１７】
[実施例１７]
（分散剤（ｑ）の製造）
反応容器中で水１５００部を１０℃に冷却し、塩化シアヌル１８．４部を加え撹拌した。これにＮ−（４−アミノブチル）アセトアミド１３．０部を添加し、１０℃で３時間反応させた。続けて、反応溶液に４−アミノ−２−メチル−１−ブタノール３０．９部を添加し、４０℃に昇温後、２時間撹拌した。次いで、２５％苛性ソーダ８０．０部を添加し９０℃に昇温後、３時間撹拌した。反応溶液を室温まで冷却した後、３０％塩酸を徐々に加えｐＨを３．０以下に調整し、生成物を濾過、水洗した。水２５０部に得られた濾過残渣を加え撹拌し、さらに３０％塩酸１１０．０部を加え、１００℃に昇温した。１００℃で３時間撹拌後、室温まで冷却した反応液を炭酸ナトリウムでｐＨを７．０〜８．０に調整し、これを中間体溶液とした。一方、反応容器中でクロロスルホン酸２５０部にキナクリドン３１．２部を溶解させた溶液に、塩化チオニル４８．５部を添加し、６０℃で３時間反応させた。続けて反応溶液を３℃の冷水５０００部に注入し、析出物をろ過、水洗後、得られた残渣を先ほどの中間体溶液に添加した。さらにトリエチルアミン１０．１部を加え、４０℃で３時間反応させた。生成物をろ過、水洗し、得られた残渣を減圧下で乾燥させて、６１．７部の分散剤（ｑ）を得た。ＴＯＦ−ＭＳによる質量分析の結果、前記分散剤（ｑ）の構造であることを確認した。
【０１１８】
[実施例１８]
（分散剤（ｒ）の製造）
反応容器中でメタノール４００部を５℃に冷却し、１−（ｏートリル）ビグアニド１９．１部を加え撹拌した。これにトリフルオロ酢酸エチル２８．４部を添加し、４０℃で５時間反応させた。室温まで冷却した後、生成物をろ過、メタノールで洗浄し、水５００部に得られた濾過残渣を加え撹拌した。続けて、パラホルムアルデヒド７．５部を加え、さらに炭酸ナトリウムを徐々に添加しｐＨを９．０〜１０．０に調整した。次いで４０℃に昇温後、２時間撹拌を行い、生成物をろ過、水洗し、得られた残渣を減圧下で乾燥させて、２３．９部の分散剤（ｒ）を得た。ＴＯＦ−ＭＳによる質量分析の結果、前記分散剤（ｒ）の構造であることを確認した。
【０１１９】
[実施例１９]
（分散剤（ｓ）の製造）
反応容器中でアセトン３００部を１０℃に冷却し、メラミン１２．６部を加え撹拌した。これにイソニコチノイルクロリド塩酸塩４４．５部、トリエチルアミン３０．３部を添加し、５０℃で４時間反応させた。次いで、生成物をろ過、アセトンで洗浄し、水５００部に得られた濾過残渣を加え撹拌した。続けて、パラホルムアルデヒド７．５部を加え、さらに炭酸ナトリウムを徐々に添加しｐＨを９．０〜１０．０に調整した。４０℃に昇温後、２時間撹拌を行い、生成物をろ過、水洗し、得られた残渣を減圧下で乾燥させて、３３．３部の分散剤（ｓ）を得た。ＴＯＦ−ＭＳによる質量分析の結果、前記分散剤（ｓ）の構造であることを確認した。
【０１２０】
[実施例２０]
（分散剤（ｔ）の製造）
反応容器中でメチルエチルケトン４００部に塩化シアヌル１８．４部を加え溶解させた。これにｐ−アセトアミドフェノール１５．１部、トリエチルアミン３０．３部を添加し、３時間加熱還流させた。次いで、反応溶液にｓｅｃ−ブチルアミン７．３部を添加し、４０℃で２時間反応させた。次いで、２−アミノエタンチオール１５．４部、トリエチルアミン２０．２部をさらに添加し、８０℃で３時間反応させた。続けて、室温まで冷却した後、生成物を濾過、水洗し、水２５０部に得られた濾過残渣を加え撹拌した。さらに３０％塩酸１１０．０部を加え、１００℃に昇温し、３時間撹拌後、室温まで冷却した。この反応液を炭酸ナトリウムでｐＨを７．０〜８．０に調整し、３−ピリジンスルホニルクロリド３５．５部、トリエチルアミン２０．２部を添加し、４０℃で２時間反応を行った。その後、室温まで冷却し、生成物をろ過、水洗し、得られた残渣を減圧下で乾燥させて、４１．４部の分散剤（ｔ）を得た。ＴＯＦ−ＭＳによる質量分析の結果、前記分散剤（ｔ）の構造であることを確認した。
【０１２１】
[実施例２１]
（分散剤（ｕ）の製造）
上記分散剤（ｔ）の製造において、ｐ−アセトアミドフェノールの代わりにシクロヘキサンチオール１１．６部、ｓｅｃ−ブチルアミンの代わりにｐ−アミノアセトアニリド１５．０部、２−アミノエタンチオールの代わりに４−アミノシクロヘキサノール２３．０部、３−ピリジンスルホニルクロリドの代わりにアントラキノン−２−カルボニルクロリド５４．１部を使用した以外は、同様にして分散剤（ｕ）を得た。ＴＯＦ−ＭＳによる質量分析の結果、前記分散剤（ｕ）の構造であることを確認した。
【０１２２】
[実施例２２]
（分散剤（ｖ）の製造）
反応容器中でアセトン３００部を１０℃に冷却し、メラミン１２．６部を加え撹拌した。これにｐ−トルエンスルホニルクロリド２８．６部、トリエチルアミン１５．１部を添加し、１０℃で３時間反応させた。次いで、生成物をろ過、水洗し、水５００部に得られた濾過残渣を加え撹拌した。続けて、パラホルムアルデヒド１５．０部を加え、さらに炭酸ナトリウムを徐々に添加し、ｐＨを９．０〜１０．０に調整した。４０℃に昇温後、２時間撹拌を行い、生成物をろ過、水洗し、得られた残渣を減圧下で乾燥させて、３０．６部の分散剤（ｖ）を得た。ＴＯＦ−ＭＳによる質量分析の結果、前記分散剤（ｖ）の構造であることを確認した。
【０１２３】
[実施例２３]
（分散剤（ｗ）の製造）
反応容器中でアセトン４００部に塩化シアヌル１８．４部を加え溶解させた。これに３−エトキシー１−プロパノール１０．４部、トリエチルアミン２０．２部を添加し、３時間加熱還流させた。続けて、反応溶液に４−アミノシクロヘキサノール１１．５部、トリエチルアミン２０．２部を添加し、さらに４０℃で２時間反応を行った。室温まで冷却した後、水１０００部、２８％アンモニア水６０．７部を加え、８０℃で４時間撹拌した。次いで、生成物を濾過、水洗し、水５００部に得られた濾過残渣を加え撹拌し、これを中間体溶液とした。一方、反応容器中で濃硫酸１７０部に２−クロロアセトアミド１８．７部、パラホルムアルデヒド７．５部を添加し、溶解させた溶液に、さらにアントラキノン２０．８部を添加し、６０℃で３時間反応させた。続けて、反応溶液を３℃の冷水３４００部に注入し、析出物をろ過、水洗後、得られた残渣を先ほどの中間体溶液に添加した。さらにトリエチルアミン１０．１部を加え、４０℃で３時間反応させた。生成物をろ過、水洗し、得られた残渣を減圧下で乾燥させて、４８．３部の分散剤（ｗ）を得た。ＴＯＦ−ＭＳによる質量分析の結果、前記分散剤（ｗ）の構造であることを確認した。
【０１２４】
＜炭素材料分散液の製造および評価＞
以下の実施例、比較例に記載した方法で炭素材料分散液を製造し、粘度、分散粒径の測定により分散安定性の評価を行った。
【０１２５】
炭素材料分散液の製造には、実施例１〜実施例２３に記載の分散剤（ａ）〜（ｗ）と、Ｎ−メチル−２−ピロリドン、および以下の炭素材料を使用した。また、比較例として分散剤（Ａ）〜（Ｄ）（特許文献７、特許文献８、特許文献９に記載されているもの）を使用した。
【０１２６】
＃３０（三菱化学社製）：ファーネスブラック、電子顕微鏡で観察して求めた平均一次粒子径が３０ｎｍ、窒素吸着量からＳ−ＢＥＴ式で求めた比表面積が７４ｍ2／ｇ。
モナーク８００（キャボット社製）：ファーネスブラック、電子顕微鏡で観察して求めた平均一次粒子径が１７ｎｍ、窒素吸着量からＳ−ＢＥＴ式で求めた比表面積が２１０ｍ2／ｇ、以下「Ｍ８００」と略記する。
デンカブラック粒状品（電気化学工業社製）：アセチレンブラック、電子顕微鏡で観察して求めた平均一次粒子径が３５ｎｍ、窒素吸着量からＳ−ＢＥＴ式で求めた比表面積が６８ｍ2／ｇ、以下「粒状品」と略記する。
ＥＣ−３００Ｊ（アクゾ社製）：ケッチェンブラック、電子顕微鏡で観察して求めた平均一次粒子径が４０ｎｍ、窒素吸着量からＳ−ＢＥＴ式で求めた比表面積が８００ｍ2／ｇ。
カーボンナノチューブ：多層カーボンナノチューブ、電子顕微鏡で観察して求めた繊維径１０〜２０ｎｍ、繊維長２〜５μｍ、以下ＣＮＴと略記する。
ＶＧＣＦ（昭和電工社製）：カーボンナノファイバー、電子顕微鏡で観察して求めた繊維径１５０ｎｍ、繊維長１０〜２０μｍ。
【０１２７】
炭素材料分散液の粘度の測定は、Ｂ型粘度計（東機産業社製「ＢＬ」）を用いて、２５℃、６０ｒｐｍで行った。各種カーボンブラックの分散粒径は、測定時の希釈溶剤としてはＮ−メチル−２−ピロリドンを用い、動的光散乱方式の粒度分布計（日機装社製「マイクロトラックＵＰＡ」）を用いて測定された平均粒子径（Ｄ５０の値）を分散粒径とした。カーボンナノチューブおよびカーボンナノファイバー分散液の分散度は、グラインドゲージによる判定（ＪＩＳ  Ｋ５６００−２−５に準ず）より求めた。
【０１２８】
［実施例２４〜実施例４９］
表１に示す組成に従い、ガラス瓶にＮ−メチル−２−ピロリドンと各分散剤を仕込み、混合溶解した後、各炭素材料を加え、ジルコニアビーズをメディアとして、ペイントコンディショナーで２時間分散し、炭素材料分散液Ｄ−１〜Ｄ−２６を得た。いずれも低粘度かつ分散粒径が小さく、分散安定性は良好であった。
【０１２９】
［実施例５０〜実施例５１］
表１に示す組成に従い、ガラス瓶にＮ−メチル−２−ピロリドンと各分散剤を仕込み、混合溶解した後、各炭素材料を加え、ジルコニアビーズをメディアとして、ペイントコンディショナーで２時間分散し、炭素材料分散液Ｄ−２７〜Ｄ−２８を得た。いずれも低粘度かつ５０μｍグラインドゲージで測定した分散度は実施例５０、実施例５１共に１０μｍで、分散安定性は良好であった。
【０１３０】
［比較例１〜比較例７］
表１に示す組成に従い、ガラス瓶にＮ−メチル−２−ピロリドンと分散剤を仕込み、混合溶解した後、各炭素材料を加え、ジルコニアビーズをメディアとして、ペイントコンディショナーで２時間分散し、炭素材料分散液Ｄ−２９〜Ｄ−３５を得た。しかし、炭素材料分散液はいずれも高粘度で著しく凝集しており、分散粒径が大きかった。
【０１３１】
［比較例８〜比較例９］
表１に示す組成に従い、ガラス瓶にＮ−メチル−２−ピロリドンと分散剤を仕込み、混合溶解した後、各炭素材料を加え、ジルコニアビーズをメディアとして、ペイントコンディショナーで２時間分散し、炭素材料分散液Ｄ−３６〜Ｄ−３７を得た。しかし、炭素材料分散液はいずれも高粘度で著しく凝集しており、１００μｍグラインドゲージで測定した分散度は比較例８、比較例９共に１００μｍ以上の粗粒が多く見られた。
【０１３２】
［比較例１０〜比較例１６］
表１に示す組成に従い、ガラス瓶にＮ−メチル−２−ピロリドンと分散剤を仕込み、混合溶解した後、各炭素材料を加え、ジルコニアビーズをメディアとして、ペイントコンディショナーで２時間分散し、炭素材料分散液Ｄ−３８〜Ｄ−４４を得た。いずれも低粘度かつ分散粒径が小さく、分散安定性は良好であったが、炭素材料の含有量はいずれも１０％であり、これらの分散剤を用いた場合では、炭素材料含有量２０％の高濃度な炭素材料分散液を得ることはできなかった。炭素材料含有量が２０％の高濃度な炭素材料分散液を得ようとすると、比較例１〜比較例７で示した通り、高粘度化してしまい、分散粒径も大きく、安定な分散液を得ることはできなかった。
【０１３３】
［比較例１７〜比較例１８］
表１に示す組成に従い、ガラス瓶にＮ−メチル−２−ピロリドンと分散剤を仕込み、混合溶解した後、各炭素材料を加え、ジルコニアビーズをメディアとして、ペイントコンディショナーで２時間分散し、炭素材料分散液Ｄ−４５〜Ｄ−４６を得た。いずれも低粘度で分散安定性は良好であったが、炭素材料の含有量はいずれも１０％であり、これらの分散剤を用いた場合では、炭素材料含有量２０％の高濃度な炭素材料分散液を得ることはできなかった。炭素材料含有量が２０％の高濃度な炭素材料分散液を得ようとすると、比較例８、比較例９で示した通り、高粘度化してしまい、安定な分散液を得ることはできなかった。
【０１３４】
【表１】
2015187960.tif 000008
【０１３５】
＜炭素材料分散ワニスの製造および評価＞
以下の実施例、比較例に記載した方法で炭素材料分散ワニスを製造し、粘度、分散粒径の測定により分散安定性の評価を行った。
【０１３６】
炭素材料分散ワニスの製造には、実施例２４〜実施例５１および比較例１〜比較例１８に記載の炭素材料分散液Ｄ−１〜Ｄ−４６と、Ｎ−メチル−２−ピロリドン、および以下のバインダー樹脂を使用した。
【０１３７】
ＫＦポリマーＷ１１００（クレハ社製）：ポリフッ化ビニリデン（ＰＶＤＦ）、以下ＰＶＤＦと略記する。
【０１３８】
炭素材料分散ワニスの粘度、分散粒径、分散度は、上記炭素材料分散液と同じ方法で測定した。
【０１３９】
［実施例５２〜実施例７７］
表２に示す組成に従い、実施例２４〜実施例４９で調整した炭素材料分散液スＤ−１〜Ｄ−２６とバインダー樹脂、Ｎ−メチル−２−ピロリドンをディスパーにて混合し、炭素材料分散ワニスＶ−１〜Ｖ−２６を得た。いずれも低粘度かつ分散粒径が小さく、分散安定性は良好であった。
【０１４０】
［実施例７８〜実施例７９］
表２に示す組成に従い、実施例５０〜実施例５１で調整した炭素材料分散液とバインダー樹脂Ｄ−２７〜Ｄ−２８、Ｎ−メチル−２−ピロリドンをディスパーにて混合し、炭素材料分散ワニスＶ−２７〜Ｖ−２８を得た。いずれも低粘度かつ５０μｍグラインドゲージで測定した分散度は実施例７８、実施例７９共に１０μｍで、分散安定性は良好であった。
【０１４１】
［比較例１９〜比較例２５］
表２に示す組成に従い、比較例１〜比較例７で調整した炭素材料分散液Ｄ−２９〜Ｄ−３５とバインダー樹脂、Ｎ−メチル−２−ピロリドンをディスパーにて混合し、炭素材料分散ワニスＶ−２９〜Ｖ−３５を得た。しかし、炭素材料分散ワニスはいずれも高粘度で著しく凝集しており、分散粒径が大きかった。
【０１４２】
［比較例２６〜比較例２７］
表２に示す組成に従い、比較例８〜比較例９で調整した炭素材料分散液Ｄ−３６〜Ｄ−３７とバインダー樹脂、Ｎ−メチル−２−ピロリドンをディスパーにて混合し、炭素材料分散ワニスＶ−３６〜Ｖ−３７を得た。しかし、炭素材料分散ワニスはいずれも高粘度で著しく凝集しており、１００μｍグラインドゲージで１００μｍ以上の粗粒が多く見られた。
【０１４３】
［比較例２８〜比較例３４］
表２に示す組成に従い、比較例１０〜比較例１６で調整した炭素材料分散液Ｄ−３８〜Ｄ−４４とバインダー樹脂、Ｎ−メチル−２−ピロリドンをディスパーにて混合し、炭素材料分散ワニスＶ−３８〜Ｖ−４４を得た。いずれも低粘度かつ分散粒径が小さく、分散安定性は良好であったが、分散ワニス中に含まれる炭素材料の含有量はいずれも５％であり、これらの分散剤を用いた場合では、炭素材料含有量１０％の高濃度な炭素材料分散液を得ることはできなかった。炭素材料含有量が１０％の高濃度な炭素材料分散液を得ようとすると、比較例１９〜比較例２５で示した通り、高粘度化してしまい、分散粒径も大きく、安定な分散液を得ることはできなかった。
【０１４４】
［比較例３５〜比較例３６］
表２に示す組成に従い、比較例１７〜比較例１８で調整した炭素材料分散液Ｄ−４５〜Ｄ−４６とバインダー樹脂、Ｎ−メチル−２−ピロリドンをディスパーにて混合し、炭素材料分散ワニスＶ−４５〜Ｖ−４６を得た。いずれも低粘度で分散安定性は良好であったが、分散ワニス中に含まれる炭素材料の含有量はいずれも５％であり、これらの分散剤を用いた場合では、炭素材料含有量１０％の高濃度な炭素材料分散液を得ることはできなかった。炭素材料含有量が１０％の高濃度な炭素材料分散液を得ようとすると、比較例２６、比較例２７で示した通り、高粘度化してしまい、安定な分散液を得ることはできなかった。
【０１４５】
【表２】
2015187960.tif 000009
【０１４６】
＜合材ペーストの製造＞
合材ペーストの製造には、実施例５２〜実施例７９、比較例１９〜２７に記載の高濃度に調製した炭素材料分散ワニスと、Ｎ−メチル−２−ピロリドン、バインダー樹脂としてＰＶＤＦ、および以下の活物質を使用した。
【０１４７】
ＨＬＣ−２２（本荘ケミカル社製）：正極活物質、コバルト酸リチウム（ＬｉＣｏＯ2）、電子顕微鏡で観察して求めた平均一次粒子径が６．６μｍ、窒素吸着量からＳ−ＢＥＴ式で求めた比表面積が０．６２ｍ2／ｇ、以下ＬＣＯと略記する。
【０１４８】
［実施例８０〜実施例１０７］
表３に示す組成に従い、実施例５２〜実施例７９で調整した炭素材料分散ワニスＶ−１〜Ｖ−２８と活物質、ＰＶＤＦ、Ｎ−メチル−２−ピロリドンをプラネタリーミキサーにより混練し、合材ペーストＰ−１〜Ｐ−２８を得た。
【０１４９】
［比較例３７〜比較例４５］
表３に示す組成に従い、比較例１９〜比較例２７で調整した炭素材料分散ワニスＶ−２９〜Ｖ−３７と活物質、ＰＶＤＦ、Ｎ−メチル−２−ピロリドンをプラネタリーミキサーにより混練し、合材ペーストＰ−２９〜Ｐ−３７を得た。
【０１５０】
【表３】
2015187960.tif 000010
【０１５１】
＜リチウムイオン二次電池正極評価用セルの組み立ておよび特性評価＞
次に、この合材ペーストを、集電体となる厚さ２０μｍのアルミ箔上にドクターブレードを用いて塗布した後、減圧加熱乾燥して電極の厚みが１００μｍとなるよう調整した。さらに、ロールプレスによる圧延処理を行い、厚みが８５μｍとなる正極を作製し、密着性を以下の方法にて評価した。
【０１５２】
上記で作製した電極に、ナイフを用いて電極表面から集電体に達する深さまでの切込みを２ｍｍ間隔で縦横それぞれ６本の碁盤目の切込みを入れた。この切り込みに粘着テープを貼り付けて直ちに引き剥がし、活物質の脱落の程度を目視判定で判定した（表４、表５）。評価基準を下記に示す。
◎：「剥離なし（実用上問題のないレベル）」
〇：「わずかに剥離（問題はあるが使用可能レベル）」
△：「半分程度剥離」
×：「ほとんどの部分で剥離」
【０１５３】
続けて、上記で作製した電極を直径９ｍｍに打ち抜き作用極とし、金属リチウム箔（厚さ０．１５ｍｍ）を対極として、作用極および対極の間に多孔質ポリプロピレンフィルムからなるセパレーター（セルガード社製＃２４００）を挿入積層し、電解液（エチレンカーボネートとジエチルカーボネートを質量比１:１に混合した混合溶媒にＬｉＰＦ6を１Ｍの濃度で溶解させた非水電解液）を満たして二極密閉式金属セル（宝泉社製ＨＳフラットセル）を組み立てた。セルの組み立てはアルゴンガス置換したグローブボックス内で行った。
【０１５４】
作製した電池評価用セルを室温（２５℃）で、充電レート０．２Ｃ、１．０Ｃの定電流定電圧充電（上限電圧４．２Ｖ）で満充電とし、充電時と同じレートの定電流で放電下限電圧３．０Ｖまで放電を行う充放電を１サイクル（充放電間隔休止時間３０分）とし、このサイクルを合計２００サイクル行い、充放電サイクル特性評価（評価装置：北斗電工社製ＳＭ−８）を行った（表４、表５）。
【０１５５】
【表４】
2015187960.tif 000011
【０１５６】
【表５】
2015187960.tif 000012
【０１５７】
表４、表５より、本発明の電池用組成物を用いた実施例８０〜１０７では、比較例３７〜４５に比べて、塗膜の密着性向上が見られており、初期放電容量、および２００サイクル後の放電容量維持率においても良好な結果が見られた。